(57)【要約】【課題】接着強度、透明性及び腐食防止能に優れる粘着層を形成することができる粘着性樹脂組成物を提供する。【解決手段】（Ａ）（メタ）アクリル酸系誘導体ポリマー、（Ｂ）（メタ）アクリロイル基を有する（メタ）アクリル酸系誘導体モノマー、（Ｃ）（メタ）アクリロイル基を有する架橋剤、（Ｄ）光重合開始剤及び（Ｅ）防錆剤を含有する粘着性樹脂組成物であって、前記（Ｂ）（メタ）アクリロイル基を有する（メタ）アクリル酸系誘導体モノマーが、（Ｂ−１）アミド基を有する（メタ）アクリル酸系誘導体モノマーを含む、粘着性樹脂組成物。【選択図】なし【特許請求の範囲】
【請求項１】
（Ａ）（メタ）アクリル酸系誘導体ポリマー、（Ｂ）（メタ）アクリロイル基を有する（メタ）アクリル酸系誘導体モノマー、（Ｃ）（メタ）アクリロイル基を有する架橋剤、（Ｄ）光重合開始剤及び（Ｅ）防錆剤を含有する粘着性樹脂組成物であって、
前記（Ｂ）（メタ）アクリロイル基を有する（メタ）アクリル酸系誘導体モノマーが、（Ｂ−１）アミド基を有する（メタ）アクリル酸系誘導体モノマーを含む、粘着性樹脂組成物。
【請求項２】
前記（Ｂ−１）アミド基を有する（メタ）アクリル酸系誘導体モノマーが、アクリロイルモルホリンを含む、請求項１に記載の粘着性樹脂組成物。
【請求項３】
前記（Ｂ）（メタ）アクリロイル基を有する（メタ）アクリル酸系誘導体モノマーが、（Ｂ−２）水酸基を有する（メタ）アクリル酸系誘導体モノマーを更に含む、請求項１又は２に記載の粘着性樹脂組成物。
【請求項４】
前記（Ｅ）防錆剤が、ベンゾトリアゾール、イミダゾール、トリアゾール、テトラゾール及びそれらの誘導体からなる群より選ばれる少なくとも１種を含む、請求項１〜３のいずれか一項に記載の粘着性樹脂組成物。
【請求項５】
請求項１〜４のいずれか一項に記載の粘着性樹脂組成物の硬化物。
【請求項６】
ガラス転移温度が−１０℃〜３０℃である、請求項５に記載の硬化物。
【請求項７】
請求項１〜４のいずれか一項に記載の粘着性樹脂組成物の硬化物を含む粘着層を備える、画像表示装置。
【請求項８】
前記粘着層が、保護板と画像表示パネルとの間、保護板とタッチパネルとの間、又はタッチパネルと画像表示パネルとの間のいずれかに形成されている、請求項７に記載の画像表示装置。
【発明の詳細な説明】
【技術分野】
【０００１】
本発明は、粘着性樹脂組成物、これを用いた硬化物及び画像表示装置に関する。
【背景技術】
【０００２】
代表的な画像表示装置の例として、液晶表示装置が挙げられる。液晶表示装置における液晶セル等の光学部品には、一般に偏光板、偏光板と位相差板との積層体等が貼付けられている。近年、タッチパネルを内蔵した液晶表示装置の需要が伸びている。タッチパネルを内蔵した液晶表示装置は、例えば、保護板、タッチパネル、偏光板及び液晶セルで構成されている。そして、最近の液晶表示装置では、液晶表示装置の割れ防止、応力及び衝撃の緩和、並びに視認性の向上のために、保護板とタッチパネルとを貼合わせるための粘着層、及びタッチパネルと偏光板とを貼合わせるための粘着層が使用されている。このような液晶表示装置は、車載用、屋外計器、携帯電話、パーソナルコンピュータ等の多用途に使用されてきているため、使用環境も非常に過酷（例えば高温又は高温高湿）になってきている。このような過酷な条件下では、各部材を貼合わせる粘着層は粘着力が低下し、貼着界面において気泡、剥がれ等が発生し易くなることがある。
【０００３】
そのため、過酷な条件下においても粘着力が低下せず、貼着界面において気泡、剥がれ等が発生しない耐久性の高い粘着層を形成できる粘着組成物が要求されている。例えば、被着体に貼着後、高温下又は高温高湿下に長期間曝されても、貼着界面に発泡、剥がれ等が生じない粘着フィルムを形成できる粘着組成物が提案されている（下記特許文献１参照）。
【０００４】
また、画像表示装置では、情報入力ユニット（例えばタッチパネル）及び画像表示ユニット（例えば液晶セル）の周縁部分において入出力するための金属配線を設ける必要がある。これらの画像表示装置においては、外部環境から水分、酸性ガス又は腐食性成分が装置内部に侵入することにより、金属配線が腐食する問題がある。近年、画像表示装置の大型化及び狭額縁化の傾向に伴い、金属配線の腐食が更に問題視されている。また、金属配線において、抵抗が高く感度が低いＩＴＯの代わりに、抵抗が低く感度が高いＣｕ及びＡｇ等にシフトチェンジする例が増えている。しかし、Ｃｕ及びＡｇは酸化及び腐食され易いことが知られている。そのため、金属配線の酸化及び腐食を防ぐ目的として、金属配線に防錆膜を形成することで透湿及び腐食成分の透過を防ぐ方法が提案されている（下記特許文献２参照）。
【先行技術文献】
【特許文献】
【０００５】
【特許文献１】特開２００７−２３８８５３号公報
【特許文献２】特開２０１１−０２８５９４号公報
【発明の概要】
【発明が解決しようとする課題】
【０００６】
しかしながら、上記防錆膜の形成は、金属配線を施した後に実施する必要があり、工程が増えて手間がかかることから、製造歩留まりの向上及びコストの削減が大きな課題となっている。また、防錆膜を用いた場合、例えば、保護板と粘着層とタッチパネルとをこの順で貼り合わせた画像表示装置のタッチパネルにおいて防錆膜を形成した場合、粘着層とタッチパネルとの接着強度等の接着信頼性及び粘着層等の透明性の確保という点で問題が生じることがある。さらに、画像表示装置の情報入力ユニット及び画像表示ユニットにおいては、表示部における視認性が求められることから、これらの情報入力ユニット及び画像表示ユニットに用いられる粘着層には、視認性に悪影響を及ぼさないように、優れた透明性等の外観性を有することが求められている。
【０００７】
本発明は、上記従来技術の有する課題に鑑みてなされたものであり、接着強度、透明性及び腐食防止能に優れる粘着層を形成することができる粘着性樹脂組成物、並びに当該粘着性樹脂組成物を用いた硬化物及び画像表示装置を提供することを目的とする。
【課題を解決するための手段】
【０００８】
本発明者らは、上記課題を解決するために鋭意検討した結果、特定の成分を含有する粘着性樹脂組成物を用いることにより、接着強度、透明性及び腐食防止能に優れる粘着層を形成することができることを見出し、本発明を完成させた。
【０００９】
すなわち、本発明は、（Ａ）（メタ）アクリル酸系誘導体ポリマー、（Ｂ）（メタ）アクリロイル基を有する（メタ）アクリル酸系誘導体モノマー、（Ｃ）（メタ）アクリロイル基を有する架橋剤、（Ｄ）光重合開始剤及び（Ｅ）防錆剤を含有する粘着性樹脂組成物であって、前記（Ｂ）（メタ）アクリロイル基を有する（メタ）アクリル酸系誘導体モノマーが、（Ｂ−１）アミド基を有する（メタ）アクリル酸系誘導体モノマーを含む、粘着性樹脂組成物を提供する。
【００１０】
本発明の粘着性樹脂組成物によれば、接着強度、透明性及び腐食防止能に優れる粘着層を形成することができる。従来の粘着性樹脂組成物には、防錆剤を直接含有させる場合、形成される粘着層の接着強度及び透明性が劣化したり、防錆剤による腐食防止能が発揮できなくなったりする傾向がある。一方、本発明の粘着性樹脂組成物は、粘着層を構成する特定のベースポリマーに直接防錆剤を含有させることにより、接着強度、透明性及び腐食防止能に優れる粘着層を形成することができる。ここで、特定のベースポリマーとは、上記（Ａ）（メタ）アクリル酸系誘導体ポリマー、（Ｂ）（メタ）アクリロイル基を有する（メタ）アクリル酸系誘導体モノマー、（Ｃ）（メタ）アクリロイル基を有する架橋剤及び（Ｄ）光重合開始剤を意味する。また、本発明の粘着性樹脂組成物は、腐食防止能に優れる粘着層を形成することができるため、防錆膜の形成が不要となる。そのため、接着強度及び透明性に優れる画像表示装置を効率よく且つ低コストで製造することができる。
【００１１】
また、本発明の粘着性樹脂組成物において、上記（Ｂ−１）アミド基を有する（メタ）アクリル酸系誘導体モノマーは、アクリロイルモルホリンを含んでもよい。かかる粘着性樹脂組成物によれば、得られる粘着層とガラス、プラスチック等の基材との密着性をより向上させ、且つ粘着層をシート状に成形する場合、作製されたシート状粘着層の取り扱い性をより向上させることができる。
【００１２】
また、本発明の粘着性樹脂組成物において、上記（Ｂ）（メタ）アクリロイル基を有する（メタ）アクリル酸系誘導体モノマーは、（Ｂ−２）水酸基を有する（メタ）アクリル酸系誘導体モノマーを更に含んでもよい。かかる粘着性樹脂組成物によれば、接着強度、透明性及び腐食防止能により優れる粘着層を形成することができる。
【００１３】
さらに、本発明の粘着性樹脂組成物において、上記（Ｅ）防錆剤は、ベンゾトリアゾール、イミダゾール、トリアゾール、テトラゾール及びそれらの誘導体からなる群より選ばれる少なくとも１種を含んでもよい。かかる粘着性樹脂組成物によれば、接着強度、透明性及び腐食防止能により優れる粘着層を形成することができる。
【００１４】
本発明はまた、上記本発明の粘着性樹脂組成物の硬化物を提供する。かかる硬化物は、上記本発明の粘着性樹脂組成物を用いて硬化されたものであるため、接着強度、透明性及び腐食防止能に優れる粘着層を形成することができる。
【００１５】
また、上記硬化物のガラス転移温度は−１０℃〜３０℃であってもよい。かかる硬化物によれば、接着強度、透明性及び腐食防止能により優れる粘着層を形成することができる。
【００１６】
本発明はさらに、上記本発明の粘着性樹脂組成物の硬化物を含む粘着層を備える、画像表示装置を提供する。かかる画像表示装置は、上記本発明の粘着性樹脂組成物の硬化物を含む粘着層を備えるため、接着強度及び耐発泡剥がれ性等の接着信頼性、透明性及び腐食防止能に優れる画像表示装置を提供することができる。
【００１７】
また、本発明の画像表示装置において、上記粘着層は、保護板と画像表示パネルとの間、保護板とタッチパネルとの間、又はタッチパネルと画像表示パネルとの間のいずれかに形成されていてもよい。かかる画像表示装置によれば、接着強度及び耐発泡剥がれ性等の接着信頼性、透明性及び腐食防止能により優れる画像表示装置を提供することができる。
【発明の効果】
【００１８】
本発明によれば、接着強度、透明性及び腐食防止能に優れる粘着層を形成することができる粘着性樹脂組成物、並びにこれを用いた硬化物及び画像表示装置を提供することができる。そのため、本発明の粘着性樹脂組成物は、画像表示装置の割れ防止、応力及び衝撃の緩和、並びに視認性の向上に有用であり、且つ透明性に優れ、表示画像の曇り、チラツキ等が改善されると共に、特に高温条件下（例えば６０℃以上）及び高湿条件下（例えば９０％ＲＨ以上）での粘着力低下の発生、気泡、浮き、剥がれ等の発生が抑えられる粘着層の形成に適用される。
【図面の簡単な説明】
【００１９】
【図１】本発明に係る画像表示装置の一実施形態を示す断面模式図。
【発明を実施するための形態】
【００２０】
以下、必要に応じて図面を参照しながら、本発明の好適な実施形態について詳細に説明する。なお、図面の寸法比率は図示の比率に限られるものではない。
【００２１】
＜粘着性樹脂組成物＞
本実施形態に係る粘着性樹脂組成物は、（Ａ）（メタ）アクリル酸系誘導体ポリマー、（Ｂ）（メタ）アクリロイル基を有する（メタ）アクリル酸系誘導体モノマー、（Ｃ）（メタ）アクリロイル基を有する架橋剤、（Ｄ）光重合開始剤及び（Ｅ）防錆剤を含有する粘着性樹脂組成物であって、前記（Ｂ）（メタ）アクリロイル基を有する（メタ）アクリル酸系誘導体モノマーが、（Ｂ−１）アミド基を有する（メタ）アクリル酸系誘導体モノマーを含む、粘着性樹脂組成物に関する。以下、本実施形態に係る粘着性樹脂組成物に含有される各成分について説明する。
【００２２】
［（Ａ）（メタ）アクリル酸系誘導体ポリマー］
（Ａ）（メタ）アクリル酸系誘導体ポリマー（以下、「（Ａ）成分」ともいう）とは、（メタ）アクリロイル基を分子内に１つ有するモノマーを１種で重合した単独重合体又は２種以上組み合わせて共重合した共重合体をいう。なお、本発明の効果を損なわない範囲であれば、（メタ）アクリロイル基を分子内に２個以上有する化合物、（メタ）アクリロイル基を有していない重合性化合物（例えば、アクリロニトリル、スチレン、酢酸ビニル、エチレン、プロピレン等の重合性不飽和結合を分子内に１個有する化合物、ジビニルベンゼン等の重合性不飽和結合を分子内に２個以上有する化合物）などを、上記（メタ）アクリロイル基を分子内に１つ有するモノマーと共重合させた共重合体であってもよい。
【００２３】
なお、本明細書において、（メタ）アクリル酸、（メタ）アクリロイル基、（メタ）アクリレートは、メタクリル酸とそれに対応するアクリル酸、メタアクリロイル基とそれに対応するアクリロイル基、メタクリレートとそれに対応するアクリレートを意味する。
【００２４】
（Ａ）（メタ）アクリル酸系誘導体ポリマーを構成するモノマーとしては、例えば、（メタ）アクリル酸；（メタ）アクリル酸アミド；メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、２−エチルヘキシル（メタ）アクリレート、イソデシル（メタ）アクリレート、ｎ−ラウリル（メタ）アクリレート、ステアリル（メタ）アクリレート等のアルキル基の炭素数１〜１８のアルキル（メタ）アクリレート；ベンジル（メタ）アクリレート、フェノキシエチル（メタ）アクリレート等の芳香環を有する（メタ）アクリル酸エステル；ブトキシエチレングリコール（メタ）アクリレート、ブトキシジエチレングリコール（メタ）アクリレート、メトキシトリエチレングリコール（メタ）アクリレート等のアルコキシ基を有する（メタ）アクリル酸エステル；シクロヘキシル（メタ）アクリレート、テトラヒドロフルフリル（メタ）アクリレート、イソボルニル（メタ）アクリレート、ジシクロペンタニル（メタ）アクリレート等の脂環式基又は複素環式基を有する（メタ）アクリル酸エステル；２−ヒドロキシエチル（メタ）アクリレート、３−ヒドロキシプロピル（メタ）アクリレート、４−ヒドロキシブチル（メタ）アクリレート等の水酸基を有する（メタ）アクリル酸エステル；テトラエチレングリコールモノメチルエーテル（メタ）アクリレート、ヘキサエチレングリコールモノメチルエーテル（メタ）アクリレート、オクタエチレングリコールモノメチルエーテル（メタ）アクリレート、ノナエチレングリコールモノメチルエーテル（メタ）アクリレート等のポリエチレングリコールモノメチルエーテル（メタ）アクリレート；ヘプタプロピレングリコールモノメチルエーテル（メタ）アクリレート等のポリプロピレングリコールモノメチルエーテル（メタ）アクリレート、テトラエチレングリコールエチルエーテル（メタ）アクリレート等のポリエチレングリコールエチルエーテル（メタ）アクリレート；テトラエチレングリコールモノ（メタ）アクリレート、ヘキサエチレングリコールモノ（メタ）アクリレート、オクタプロピレングリコールモノ（メタ）アクリレートなどが挙げられる。
【００２５】
上記化合物の中でも、炭素数４〜１８のアルキル基を有する（メタ）アクリレートを使用することが好ましい。共重合された１分子のポリマーを１００質量％とした場合、炭素数４〜１８のアルキル基を有する（メタ）アクリレートに由来する構造単位の割合は、５〜９５質量％であることが好ましく、１０〜９０質量％であることがより好ましい。この範囲内であれば、得られる粘着層とガラス、プラスチック等の透明基材との密着性が向上する傾向がある。このような共重合割合は、一般に、各モノマーを上記共重合割合と同じ割合を含有割合とし、共重合させることで得ることができる。
【００２６】
炭素数４〜１８のアルキル基を有する（メタ）アクリレートと共重合するモノマーとしては、上述したモノマーに限定されないが、水酸基、モルホリノ基、アミノ基、カルボキシル基、シアノ基、カルボニル基、ニトロ基等の極性基を有するモノマー、すなわちこれら極性基を有する（メタ）アクリレートは、得られる粘着層とガラス、プラスチック等の透明基材との粘着性が向上する傾向があるので好ましい。これらの中でも、水酸基を有する（メタ）アクリレートがより好ましい。
【００２７】
（Ａ）（メタ）アクリル酸系誘導体ポリマーの重量平均分子量は、ゲルパーミエーションクロマトグラフィーにより標準ポリスチレンの検量線を用いて換算した値であり、１００，０００〜１，０００，０００であることが好ましく、１００，０００〜７００，０００であることがより好ましく、１００，０００〜５００，０００であることが更に好ましい。重量平均分子量を１００，０００以上にすることで、高温（例えば８０℃以上）、高湿（例えば９０％ＲＨ以上）の環境下で、透明基材等に剥がれが発生しない粘着力を有する粘着層を得ることができる傾向があり、１，０００，０００以下にすることで、凝集性が向上し、加工性が良好になる傾向がある。
【００２８】
また、（Ａ）（メタ）アクリル酸系誘導体ポリマーの重合方法は、溶液重合、乳化重合、懸濁重合、塊状重合等の既知の重合方法を用いることができる。
【００２９】
（Ａ）（メタ）アクリル酸系誘導体ポリマーを重合する際、重合開始剤を使用してもよい。重合開始剤としては、熱によりラジカルを発生する化合物を用いることができ、具体的には、過酸化ベンゾイル、ｔ−ブチルパーベンゾエイト、クメンヒドロパーオキシド、ジイソプロピルパーオキシジカーボネート、ジ−ｎ−プロピルパーオキシジカーボネート、ジ（２−エトキシエチル）パーオキシジカーボネート、ｔ−ブチルパーオキシネオデカノエート、ｔ−ブチルパーオキシピバレート、（３，５，５−トリメチルヘキサノイル）パーオキシド、ジプロピオニルパーオキシド、ジアセチルパーオキシド、ジドデシルパーオキシド等の有機過酸化物；２，２’−アゾビスイソブチロニトリル、２，２’−アゾビス（２−メチルブチロニトリル）、１，１’−アゾビス（シクロヘキサン−１−カルボニトリル）、２，２’−アゾビス（２，４−ジメチルバレロニトリル）、２，２’−アゾビス（２，４−ジメチル−４−メトキシバレロニトリル）、ジメチル２，２’−アゾビス（２−メチルプロピオネート）、４，４’−アゾビス（４−シアノバレリック酸）、２，２’−アゾビス（２−ヒドロキシメチルプロピオニトリル）、２，２’−アゾビス［２−（イミダゾリン−２−イル）プロパン］等のアゾ系化合物などが挙げられる。
【００３０】
（Ａ）（メタ）アクリル酸系誘導体ポリマーの含有量は、粘着性樹脂組成物の全量に対して、１０〜９０質量％であることが好ましく、１５〜９０質量％であることがより好ましい。（Ａ）（メタ）アクリル酸系誘導体ポリマーの含有量が１０〜９０質量％であると、粘着性樹脂組成物の粘度が粘着層を作製する際の適正粘度範囲に入り、加工性が良好になる傾向があり、また、得られた粘着層は、ガラス、プラスチック等の透明基材への粘着性が良好になる傾向がある。
【００３１】
［（Ｂ）（メタ）アクリロイル基を有する（メタ）アクリル酸系誘導体モノマー］
（Ｂ）（メタ）アクリル酸系誘導体モノマー（以下、「（Ｂ）成分」ともいう）は、（メタ）アクリロイル基を有するモノマーであり、且つ（Ｂ−１）アミド基を有する（メタ）アクリル酸系誘導体モノマーを含む。（Ｂ）成分は、（メタ）アクリロイル基を分子内に１つ有する（メタ）アクリル酸系誘導体モノマーであってもよい。（Ｂ）成分は、（Ｂ−１）アミド基を有する（メタ）アクリル酸系誘導体モノマー以外の（メタ）アクリル酸系誘導体モノマーを更に含んでもよい。
【００３２】
［（Ｂ−１）アミド基を有する（メタ）アクリル酸系誘導体モノマー］
（Ｂ−１）アミド基を有する（メタ）アクリル酸系誘導体モノマーは、得られる粘着層とガラス、プラスチック等の基材との密着性を向上させ、且つ粘着層をシート状に成形する場合、作製されたシート粘着層の取り扱い性を向上させるために重要である。このようなモノマーとしては、モノマー中にアミド基を有していれば特に限定されるものではなく、公知の材料を使用することが可能である。その具体例としては、Ｎ，Ｎ−ジメチルアミノプロピル（メタ）アクリルアミド、Ｎ，Ｎ−ジメチル（メタ）アクリルアミド、（メタ）アクリロイルモルホリン、Ｎ−イソプロピル（メタ）アクリルアミド、Ｎ，Ｎ−ジエチル（メタ）アクリルアミド、Ｎ−ヒドロキシエチル（メタ）アクリルアミド等が挙げられる。これらの中でも特に、（メタ）アクリロイルモルホリンが好ましく、アクリロイルモルホリンがより好ましい。
【００３３】
（Ｂ−１）アミド基を有する（メタ）アクリル酸系誘導体モノマーの含有量は、粘着性樹脂組成物の全量に対して、０．１〜３０質量％が好ましく、０．１〜２０質量％がより好ましい。
【００３４】
また、（Ｂ−１）アミド基を有する（メタ）アクリル酸系誘導体モノマー以外の（メタ）アクリル酸系誘導体モノマーを組み合わせて用いてもよい。このようなモノマーは、（メタ）アクリロイル基を有するモノマーであれば、特に限定されるものではなく、公知の材料を使用することが可能である。その具体例としては、（メタ）アクリル酸；メチル（メタ）アクリレート、エチル（メタ）アクリレート、ｎ−ブチル（メタ）アクリレート、イソブチル（メタ）アクリレート、ｔｅｒｔ−ブチル（メタ）アクリレート、２−エチルヘキシル（メタ）アクリレート、イソデシル（メタ）アクリレート、ｎ−ラウリル（メタ）アクリレート、ステアリル（メタ）アクリレート等のアルキル基の炭素数１〜１８のアルキル（メタ）アクリレート；ベンジル（メタ）アクリレート、フェノキシエチル（メタ）アクリレート等の芳香環を有する（メタ）アクリル酸エステル；ブトキシエチレングリコール（メタ）アクリレート、ブトキシジエチレングリコール（メタ）アクリレート、メトキシトリエチレングリコール（メタ）アクリレート等の（メタ）アクリル酸エステル；シクロヘキシル（メタ）アクリレート、テトラヒドロフルフリル（メタ）アクリレート、イソボルニル（メタ）アクリレート、ジシクロペンタニル（メタ）アクリレート等の脂環式基又は複素環式基を有する（メタ）アクリル酸エステル；２−ヒドロキシエチル（メタ）アクリレート、３−ヒドロキシプロピル（メタ）アクリレート、４−ヒドロキシブチル（メタ）アクリレート等の水酸基を有する（メタ）アクリル酸エステル；２−（２−メタクリロイルオキシエチルオキシ）エチルイソシアネート、２−（メタ）アクリロイルオキシエチルイソシアネート等のイソシアネート基を有する（メタ）アクリル酸エステル；テトラエチレングリコールモノメチルエーテル（メタ）アクリレート、ヘキサエチレングリコールモノメチルエーテル（メタ）アクリレート、オクタエチレングリコールモノメチルエーテル（メタ）アクリレート、ノナエチレングリコールメチルエーテル（メタ）アクリレート等のポリエチレングリコールモノメチルエーテル（メタ）アクリレート；ヘプタプロピレングリコールモノメチルエーテル（メタ）アクリレート等のポリプロピレングリコールモノメチルエーテル（メタ）アクリレート；テトラエチレングリコールエチルエーテル（メタ）アクリレート等のポリエチレングリコールエチルエーテル（メタ）アクリレート；テトラエチレングリコールモノ（メタ）アクリレート、ヘキサエチレングリコールモノ（メタ）アクリレート、オクタプロピレングリコールモノ（メタ）アクリレートなどが挙げられる。
【００３５】
これらの中でも、特に、水酸基を有する（メタ）アクリル酸エステル（「（Ｂ−２）水酸基を有する（メタ）アクリル酸系誘導体モノマー」ともいう）及びアルキル基の炭素数が４〜１８であるアルキル（メタ）アクリレートを併用することが好ましい。（Ｂ−２）水酸基を有する（メタ）アクリル酸系誘導体モノマーとしては、例えば、下記一般式（ｇ）で表される水酸基含有（メタ）アクリレートが挙げられる。
ＣＨ２＝ＣＸＣＯＯ（ＣｐＨ２ｐＯ）ｑＨ・・・（ｇ）
【００３６】
一般式（ｇ）中、ＸはＨ又はＣＨ３を示し、ｐは２〜４の整数を示し、ｑは１〜１０の整数を示す。
【００３７】
アルキル基の炭素数が４〜１８であるアルキル（メタ）アクリレートとしては、ｎ−ブチル（メタ）アクリレート、ｎ−ペンチル（メタ）アクリレート、ｎ−ヘキシル（メタ）アクリレート、ｎ−オクチル（メタ）アクリレート、イソオクチル（メタ）アクリレート、２−エチルヘキシル（メタ）アクリレート、ドデシル（メタ）アクリレート、ステアリル（メタ）アクリレート等が挙げられるが、ｎ−ブチル（メタ）アクリレート、イソオクチル（メタ）アクリレート、２−エチルヘキシル（メタ）アクリレート、ｎ−オクチル（メタ）アクリレートが好ましく、２−エチルヘキシル（メタ）アクリレートが特に好ましい。また、メタクリレートよりもアクリレートの方がより好ましい。これらの（メタ）アクリレートは１種単独で又は２種類以上を組み合わせて使用してもよい。
【００３８】
一般式（ｇ）で表される水酸基含有（メタ）アクリレートとしては、２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、１−ヒドロキシブチル（メタ）アクリレート等の水酸基含有（メタ）アクリレート；ジエチレングリコールモノ（メタ）アクリレート、トリエチレングリコールモノ（メタ）アクリレート等のポリエチレングリコールモノ（メタ）アクリレート；ジプロピレングリコールモノ（メタ）アクリレート、トリプロピレングリコールモノ（メタ）アクリレート等のポリプロピレングリコールモノ（メタ）アクリレート；ジブチレングリコールモノ（メタ）アクリレート、トリブチレングリコールモノ（メタ）アクリレート等のポリブチレングリコールモノ（メタ）アクリレートなどが挙げられるが、２−ヒドロキシエチル（メタ）アクリレート、１−ヒドロキシエチル（メタ）アクリレート、２−ヒドロキシプロピル（メタ）アクリレート、３−ヒドロキシプロピル（メタ）アクリレート、１−ヒドロキシプロピル（メタ）アクリレート、４−ヒドロキシブチル（メタ）アクリレート、３−ヒドロキシブチル（メタ）アクリレート、２−ヒドロキシブチル（メタ）アクリレート、及び１−ヒドロキシブチル（メタ）アクリレートが好ましく、２−ヒドロキシエチル（メタ）アクリレート及び４−ヒドロキシブチル（メタ）アクリレートがより好ましく、４−ヒドロキシブチル（メタ）アクリレートが更に好ましい。また、これらの（メタ）アクリレートは１種単独で又は２種類以上を組み合わせて使用してもよい。
【００３９】
（Ｂ）（メタ）アクリル酸系誘導体モノマーの含有量は、粘着性樹脂組成物の全量に対して、４〜８０質量％が好ましく、４〜７０質量％がより好ましい。（Ｂ）（メタ）アクリル酸系誘導体モノマーの含有量が４〜８０質量％の場合、得られた粘着層をガラス基板とガラス基板との間に貼り合せた後、高温下（例えば６０℃以上）及び高湿下（例えば９０％ＲＨ以上）での信頼性試験実施後貼着界面における気泡及び剥がれの発生が良好に抑制される傾向がある。
【００４０】
［（Ｃ）（メタ）アクリロイル基を有する架橋剤］
（Ｃ）（メタ）アクリロイル基を有する架橋剤（以下、「（Ｃ）成分」ともいう）は、分子内に（メタ）アクリロイル基を有する架橋剤であればよく（上記（Ａ）成分及び（Ｂ）成分が包含されない）、公知の材料を使用することが可能である。（Ｃ）成分としては、（メタ）アクリロイル基を２つ以上有する架橋剤が好ましく、また（メタ）アクリロイル基を３つ以上有する架橋剤を用いる場合は、（メタ）アクリロイル基を２つ有する架橋剤より使用量が少量であるためより好ましい。
【００４１】
（メタ）アクリロイル基を分子内に２つ有する架橋剤としては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、テトラプロピレングリコールジ（メタ）アクリレート、ポリプロピレングリコールジ（メタ）アクリレート、エトキシ化ポリプロピレングリコールジ（メタ）アクリレート、１，３−ブタンジオールジ（メタ）アクリレート、１，４−ブタンジオールジ（メタ）アクリレート、ネオペンチルグリコールジ（メタ）アクリレート、３−メチル−１，５−ペンタンジオールジ（メタ）アクリレート、１，６−ヘキサンジオールジ（メタ）アクリレート、２−ブチル−２−エチル−１，３−プロパンジオールジ（メタ）アクリレート、１，９−ノナンジオールジ（メタ）アクリレート、１，１０−デカンジオールジ（メタ）アクリレート、グリセリンジ（メタ）アクリレート、トリシクロデカンジメタノール（メタ）アクリレート、エトキシ化２−メチル−１，３−プロパンジオールジ（メタ）アクリレート等の脂肪族（メタ）アクリレート；シクロヘキサンジメタノール（メタ）アクリレート、エトキシ化シクロヘキサンジメタノール（メタ）アクリレート、プロポキシ化シクロヘキサンジメタノール（メタ）アクリレート、エトキシ化プロポキシ化シクロヘキサンジメタノール（メタ）アクリレート、トリシクロデカンジメタノール（メタ）アクリレート、エトキシ化トリシクロデカンジメタノール（メタ）アクリレート、プロポキシ化トリシクロデカンジメタノール（メタ）アクリレート、エトキシ化プロポキシ化トリシクロデカンジメタノール（メタ）アクリレート、エトキシ化水添ビスフェノールＡジ（メタ）アクリレート、プロポキシ化水添ビスフェノールＡジ（メタ）アクリレート、エトキシ化プロポキシ化水添ビスフェノールＡジ（メタ）アクリレート、エトキシ化水添ビスフェノールＦジ（メタ）アクリレート、プロポキシ化水添ビスフェノールＦジ（メタ）アクリレート、エトキシ化プロポキシ化水添ビスフェノールＦジ（メタ）アクリレート等の脂環式（メタ）アクリレート；エトキシ化ビスフェノールＡジ（メタ）アクリレート、プロポキシ化ビスフェノールＡジ（メタ）アクリレート、エトキシ化プロポキシ化ビスフェノールＡジ（メタ）アクリレート、エトキシ化ビスフェノールＦジ（メタ）アクリレート、プロポキシ化ビスフェノールＦジ（メタ）アクリレート、エトキシ化プロポキシ化ビスフェノールＦジ（メタ）アクリレート、エトキシ化ビスフェノールＡＦジ（メタ）アクリレート、プロポキシ化ビスフェノールＡＦジ（メタ）アクリレート、エトキシ化プロポキシ化ビスフェノールＡＦジ（メタ）アクリレート、エトキシ化フルオレン型ジ（メタ）アクリレート、プロポキシ化フルオレン型ジ（メタ）アクリレート、エトキシ化プロポキシ化フルオレン型ジ（メタ）アクリレート等の芳香族（メタ）アクリレート；エトキシ化イソシアヌル酸ジ（メタ）アクリレート、プロポキシ化イソシアヌル酸ジ（メタ）アクリレート、エトキシ化プロポキシ化イソシアヌル酸ジ（メタ）アクリレート等の複素環式（メタ）アクリレート；これらのカプロラクトン変性体；ネオペンチルグリコール型エポキシ（メタ）アクリレート等の脂肪族エポキシ（メタ）アクリレート；シクロヘキサンジメタノール型エポキシ（メタ）アクリレート、水添ビスフェノールＡ型エポキシ（メタ）アクリレート、水添ビスフェノールＦ型エポキシ（メタ）アクリレート等の脂環式エポキシ（メタ）アクリレート；レゾルシノール型エポキシ（メタ）アクリレート、ビスフェノールＡ型エポキシ（メタ）アクリレート、ビスフェノールＦ型エポキシ（メタ）アクリレート、ビスフェノールＡＦ型エポキシ（メタ）アクリレート、フルオレン型エポキシ（メタ）アクリレート等の芳香族エポキシ（メタ）アクリレートなどが挙げられる。
【００４２】
（メタ）アクリロイル基を分子内に３つ以上有する架橋剤としては、例えば、トリメチロールプロパントリ（メタ）アクリレート、エトキシ化トリメチロールプロパントリ（メタ）アクリレート、プロポキシ化トリメチロールプロパントリ（メタ）アクリレート、エトキシ化プロポキシ化トリメチロールプロパントリ（メタ）アクリレート、ペンタエリスリトールトリ（メタ）アクリレート、エトキシ化ペンタエリスリトールトリ（メタ）アクリレート、プロポキシ化ペンタエリスリトールトリ（メタ）アクリレート、エトキシ化プロポキシ化ペンタエリスリトールトリ（メタ）アクリレート、ペンタエリスリトールテトラ（メタ）アクリレート、エトキシ化ペンタエリスリトールテトラ（メタ）アクリレート、プロポキシ化ペンタエリスリトールテトラ（メタ）アクリレート、エトキシ化プロポキシ化ペンタエリスリトールテトラ（メタ）アクリレート、ジトリメチロールプロパンテトラアクリレート、ジペンタエリスリトールヘキサ（メタ）アクリレート等の脂肪族（メタ）アクリレート；エトキシ化イソシアヌル酸トリ（メタ）アクリレート、プロポキシ化イソシアヌル酸トリ（メタ）アクリレート、エトキシ化プロポキシ化イソシアヌル酸トリ（メタ）アクリレート等の複素環式（メタ）アクリレート；これらのカプロラクトン変性体；フェノールノボラック型エポキシ（メタ）アクリレート、クレゾールノボラック型エポキシ（メタ）アクリレート等の芳香族エポキシ（メタ）アクリレートなどが挙げられる。
【００４３】
（メタ）アクリロイル基を２つ有する架橋剤としては、例えば、下記式（ａ）から式（ｆ）で表されるものが好ましく挙げられる。
【化１】
2017110062.tif 000002
【００４４】
また、（Ｃ）（メタ）アクリロイル基を有する架橋剤は、ウレタン結合を更に有するものであることが好ましい。ウレタン結合を更に有する架橋剤としては、例えば、（ポリ）ウレタン（メタ）アクリレート、（ポリ）ウレタンジ（メタ）アクリレート等が挙げられる。
【００４５】
（Ｃ）（メタ）アクリロイル基を有する架橋剤は、（メタ）アクリロイル基を有するモノマー又はオリゴマーであることが好ましい。
【００４６】
（Ｃ）架橋剤の含有量は、粘着性樹脂組成物の全量に対して、１０質量％以下であることが好ましく、７質量％以下であることがより好ましく、５質量％以下であることが更に好ましい。（Ｃ）架橋剤の含有量が１０質量％以下であると、得られる画像表示装置用粘着層が適切な粘着力、柔軟性を有する傾向があり、画像表示装置の信頼性、耐衝撃性を向上させることができる傾向がある。なお、該架橋剤の含有量の下限については特に制限はないが、０．１質量％以上であることが、高温時の粘着層の形状安定性を高めることができる傾向があるので好ましい。
【００４７】
［（Ｄ）光重合開始剤］
（Ｄ）光重合開始剤（以下、「（Ｄ）成分」ともいう）は、活性エネルギー線の照射により粘着性樹脂組成物の硬化反応を進めるものである。ここで活性エネルギー線とは、紫外線、電子線、α線、β線、γ線等をいう。光重合開始剤の選定は特に限定するものではなく、ベンゾフェノン系材料、アントラキノン系材料、ベンゾイル系材料、スルホニウム塩、ジアゾニウム塩、オニウム塩等の公知の材料を使用することが可能である。
【００４８】
具体的には、ベンゾフェノン、Ｎ，Ｎ’−テトラメチル−４，４’−ジアミノベンゾフェノン（ミヒラーケトン）、Ｎ，Ｎ−テトラエチル−４，４’−ジアミノベンゾフェノン、４−メトキシ−４’−ジメチルアミノベンゾフェノン、α−ヒドロキシイソブチルフェノン、２−エチルアントラキノン、ｔ−ブチルアントラキノン、１，４−ジメチルアントラキノン、１−クロロアントラキノン、２，３−ジクロロアントラキノン、３−クロル−２−メチルアントラキノン、１，２−ベンゾアントラキノン、２−フェニルアントラキノン、１，４−ナフトキノン、９，１０−フェナントラキノン、チオキサントン、２−クロロチオキサントン、１−ヒドロキシシクロヘキシルフェニルケトン、２，２−ジメトキシ−１，２−ジフェニルエタン−１−オン、２−ヒドロキシ−２−メチル−１−フェニルプロパン−１−オン等の芳香族ケトン化合物；ベンゾイン、メチルベンゾイン、エチルベンゾイン等のベンゾイン化合物；ベンゾインメチルエーテル、ベンゾインエチルエーテル、ベンゾインイソブチルエーテル、ベンゾインフェニルエーテル等のベンゾインエーテル化合物；ベンジル、２，２−ジエトキシアセトフェノン、ベンジルジメチルケタール、β−（アクリジン−９−イル）（メタ）アクリル酸のエステル化合物；９−フェニルアクリジン、９−ピリジルアクリジン、１，７−ジアクリジノヘプタン等のアクリジン化合物、２−（ｏ−クロロフェニル）−４，５−ジフェニルイミダゾール二量体、２−（ｏ−クロロフェニル）−４，５−ジ（ｍ−メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体、２，４−ジ（ｐ−メトキシフェニル）５−フェニルイミダゾール二量体、２−（２，４−ジメトキシフェニル）−４，５−ジフェニルイミダゾール二量体、２−（ｐ−メチルメルカプトフェニル）−４，５−ジフェニルイミダゾール二量体等の２，４，５−トリアリールイミダゾール二量体、２−ベンジル−２−ジメチルアミノ−１−（４−モリホリノフェニル）−１−ブタノン、２−メチル−１−［４−（メチルチオ）フェニル］−２−モルホリノ−１−プロパン、ビス（２，４，６−トリメチルベンゾイル）−フェニルフォスフィンオキサイド、オリゴ（２−ヒドロキシ−２−メチル−１−（４−（１−メチルビニル）フェニル）プロパノン）などが挙げられる。光重合開始剤は、１種を単独で又は２種以上を組み合わせて使用することができる。
【００４９】
また、特に粘着性樹脂組成物の着色を抑制し易い観点から、光重合開始剤としては、１−ヒドロキシシクロヘキシルフェニルケトン、２−ヒドロキシ−２−メチル−１−フェニル−プロパン−１−オン、１−［４−（２−ヒドロキシエトキシ）−フェニル］−２−ヒドロキシ−２−メチル−１−プロパン−１−オン等のα−ヒドロキシアルキルフェノン系化合物；ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物；オリゴ（２−ヒドロキシ−２−メチル−１−（４−（１−メチルビニル）フェニル）プロパノン）及びこれらを組み合わせたものが好ましい。
【００５０】
また、特に厚い粘着層を作製し易い観点から、ビス（２，４，６−トリメチルベンゾイル）−フェニルフォスフィンオキサイド、ビス（２，６−ジメトキシベンゾイル）−２，４，４−トリメチル−ペンチルフォスフィンオキサイド、２，４，６−トリメチルベンゾイル−ジフェニルフォスフィンオキサイド等のアシルフォスフィンオキサイド系化合物を含む光重合開始剤が好ましい。
【００５１】
また、粘着層の臭気を減らし易い観点から、光重合開始剤としては、オリゴ（２−ヒドロキシ−２−メチル−１−（４−（１−メチルビニル）フェニル）プロパノン）が好ましい。これらの光重合開始剤は複数を組み合わせて使用してもよい。
【００５２】
（Ｄ）光重合開始剤の含有量は、粘着性樹脂組成物の全量に対して、０．１〜５質量％であることが好ましい。５質量％以下とすることで、得られた粘着層の透過率が高くなる傾向があり、また色相が黄味を帯びることが抑えられる傾向がある。以上の観点から、３質量％以下がより好ましい。
【００５３】
［（Ｅ）防錆剤］
（Ｅ）防錆剤（以下、「（Ｅ）成分」ともいう）は、金属の錆（さび）等の腐食を防ぐ化合物を含む。防錆剤としては、特に限定されないが、例えば、アミン化合物、イミダゾール、トリアゾール、テトラゾール、ベンゾトリアゾール及びそれらの誘導体からなる化合物、亜硝酸塩類などが挙げられる。他にも、安息香酸アンモニウム、フタル酸アンモニウム、ステアリン酸アンモニウム、パルミチン酸アンモニウム、オレイン酸アンモニウム、炭酸アンモニウム、ジシクロヘキシルアミン安息香酸塩、尿素、ウロトロピン、チオ尿素、カルバミン酸フェニル、シクロヘキシルアンモニウム−Ｎ−シクロヘキシルカルバメート（ＣＨＣ）等が挙げられる。なお、防錆剤は、１種を単独で又は２種以上を組み合わせて用いることができる。
【００５４】
上記アミン化合物としては、例えば、２−アミノ−２−メチル−１−プロパノール、モノエタノールアミン、モノイソプロパノールアミン、ジエチルエタノールアミン、アンモニア、アンモニア水等の水酸基含有アミン化合物；モルホリン等の環状アミン；シクロヘキシルアミン等の環状アルキルアミン化合物；３−メトキシプロピルアミン等の直鎖状アルキルアミンなどが挙げられる。また、亜硝酸塩類としては、例えば、ジシクロヘキシルアンモニウムナイトライト（ＤＩＣＨＡＮ）、ジイソプロピルアンモニウムナイトライト（ＤＩＰＡＮ）、亜硝酸ナトリウム、亜硝酸カリウム、亜硝酸カルシウムなどが挙げられる。
【００５５】
上記防錆剤は、ベースポリマーに対する相溶性、得られる粘着層の透明性という観点から、及び、ベースポリマーに添加後ベースポリマーの反応（例えば架橋反応、重合反応）を阻害し難いという観点から、ベンゾトリアゾール、イミダゾール、トリアゾール、テトラゾール及びそれらの誘導体からなる群より選ばれる少なくとも１種を含むことが好ましく、ベンゾトリアゾール及びその誘導体からなる群より選ばれる少なくとも１種を含むことがより好ましい。
【００５６】
具体的に、ベンゾトリアゾール誘導体としては、例えば、４−メチルベンゾトリアゾール、５−メチルベンゾトリアゾール、４−エチルベンゾトリアゾール、５−エチルベンゾトリアゾール、４−プロピルベンゾトリアゾール、５−プロピルベンゾトリアゾール、４−イソプロピルベンゾトリアゾール、５−イソプロピルベンゾトリアゾール、４−ｎ−ブチルベンゾトリアゾール、５−ｎ−ブチルベンゾトリアゾール、４−イソブチルベンゾトリアゾール、５−イソブチルベンゾトリアゾール、４−ペンチルベンゾトリアゾール、５−ペンチルベンゾトリアゾール、４−へキシルベンゾトリアゾール、５−へキシルベンゾトリアゾール等の低級アルキルベンゾトリアゾール、５−メトキシベンゾトリアゾール、１−ヒドロキシベンゾトリアゾール、５−ヒドロキシベンゾトリアゾール、ジヒドロキシプロピルベンゾトリアゾール、カルボキシベンゾトリアゾール、２，３−ジカルボキシプロピルベンゾトリアゾール、１−［Ｎ，Ｎ−ビス（２−エチルへキシル）アミノメチル］ベンゾトリアゾール、１−［マレイン酸］ベンゾトリアゾール、４−又は５−クロルベンゾトリアゾール、４−又は５−ニトロベンゾトリアゾール、ベンゾトリアゾールモノエタノールアミン塩、ベンゾトリアゾールジエチルアミン塩、ベンゾトリアゾールシクロヘキシルアミン塩、ベンゾトリアゾールモルホリン塩、ベンゾトリアゾールイソプロピルアミン塩、メチルベンゾトリアゾールシクロヘキシルアミン塩などが挙げられる。
【００５７】
また、トリアゾール誘導体としては、例えば、３−メルカプトトリアゾール等が挙げられる。
【００５８】
これらの（Ｅ）成分は、１種を単独で使用してもよいし、２種以上を任意の割合で併用してもよい。
【００５９】
（Ｅ）防錆剤の含有量は、特に限定されないが、粘着性樹脂組成物の全量１００質量部に対して、０．０２〜３質量部であることが好ましく、０．０２〜２．５質量部であることがより好ましく、０．０２〜２質量部であることが更に好ましい。（Ｅ）防錆剤の含有量が上記範囲内である場合、優れる腐食防止能を有する粘着層を形成することができると共に、（Ｅ）防錆剤を含まない粘着性樹脂組成物と同等の特性及び物性を有し、特に接着強度及び耐発泡剥がれ性等の接着信頼性が確実に確保でき、ヘイズの上昇をも確実に防止できる粘着層を形成することができる傾向がある。
【００６０】
［その他添加剤］
本実施形態に係る粘着性樹脂組成物には、必要に応じて上記の（Ａ）成分、（Ｂ）成分、（Ｃ）成分、（Ｄ）成分及び（Ｅ）成分とは別に、各種添加剤を含有させてもよい。このような各種添加剤としては、例えば、上記（Ａ）成分、（Ｂ）成分、（Ｃ）成分、（Ｄ）成分及び（Ｅ）成分を配合して得られた粘着性樹脂組成物の保存安定性を高める目的でパラメトキシフェノール等の重合禁止剤、粘着性樹脂組成物を光により硬化させて得られた硬化物の耐熱性を高める目的でトリフェニルホスフィン等の耐熱剤、紫外線等の光に対しての耐性を高める目的でＨＡＬＳ（Ｈｉｎｄｅｒｅｄ  Ａｍｉｎｅ  Ｌｉｇｈｔ  Ｓｔａｂｉｌｉｚｅｒ）等の光安定化剤、ガラス等への密着性を高める目的でシランカップリング剤などを含有することが可能である。
【００６１】
また、本実施形態の粘着性樹脂組成物を用いて粘着層を得る際、ポリエチレンテレフタレートフィルム等の基材で粘着層を挟む構成となる場合、そのポリエチレンテレフタレートフィルム等の基材との剥離性を制御するために、ポリジメチルシロキサン系界面活性剤、フッ素系界面活性剤等の界面活性剤を配合することができる。
【００６２】
上記添加剤は、１種を単独で用いてもよく、２種以上を組み合わせて含有させてもよい。なお、これらのその他添加剤の含有量は、通常、上記の（Ａ）成分、（Ｂ）成分、（Ｃ）成分、（Ｄ）成分及び（Ｅ）成分の合計含有量と比較すると小さく、一般に、粘着性樹脂組成物の全量に対して０．０１〜５質量％程度である。
【００６３】
本実施形態に係る粘着性樹脂組成物は、そのまま液状の状態で粘着剤として用いることもできるが、シート状の画像表示装置用粘着シートとして用いることが好ましい。
【００６４】
＜画像表示装置用粘着シート＞
次に、本実施形態に係る画像表示装置用粘着シートについて説明する。本実施形態に係る画像表示装置用粘着シートは、上記本実施形態の粘着性樹脂組成物の硬化物を含む粘着層を備える。当該硬化物は、上記本実施形態の粘着性樹脂組成物に活性エネルギー線を照射し、硬化させて得られる。以下、本実施形態の画像表示装置用粘着シートの作製方法を例示する。
【００６５】
本実施形態の画像表示装置用粘着シートは、例えば、基体上に本実施形態の粘着性樹脂組成物をシート状に塗布し、これに活性エネルギー線を照射して粘着性樹脂組成物を硬化させることにより得られる。すなわち、本実施形態の画像表示装置用粘着シートは、基体と、当該基体の上に形成された粘着層とを備え、当該粘着層が本実施形態の粘着性樹脂組成物の硬化物を含むものであってもよい。また、本実施形態の画像表示装置用粘着シートは、粘着層の上に他の層を更に備えてもよい。なお、本実施形態の画像表示装置用粘着シートは、上記本実施形態の粘着性樹脂組成物をシート状に硬化して得られる単層の粘着シートであってもよい。基体としては、特に制限されないが、例えば、ポリエチレンテレフタレート等のフィルムなどが挙げられる。なお、上記他の層は、基体の材料と同じであってもよく異なっていてもよい。
【００６６】
また、活性エネルギー線の光源としては、波長４００ｎｍ以下に発光分布を有するものが好ましく、例えば、低圧水銀灯、中圧水銀灯、高圧水銀灯、超高圧水銀灯、ケミカルランプ、ブラックライトランプ、メタルハライドランプ及びマイクロウェーブ励起水銀灯が使用できる。また、照射エネルギーは、特に限定されないが、通常５００〜５０００ｍＪ／ｃｍ２程度である。
【００６７】
本実施形態の画像表示装置用粘着シートは、上記本実施形態の粘着性樹脂組成物の硬化物を含む粘着層を備えるため、適度な粘着力とリワーク性とを兼ね備え、且つ所望の厚みに対して気泡等を含まず、また優れた衝撃緩和性を発揮できる厚さにすることができる。本実施形態の画像表示装置用粘着シートにおける粘着層の厚さは、使用用途及び使用方法により特に限定されないが、０．０５〜２ｍｍ程度の厚さが好ましい。この範囲で使用した場合、例えば、画像表示部材上に光学部材を貼合わせるための透明な粘着シートとして特に優れた効果を発揮することができる傾向がある。
【００６８】
また、本実施形態に係る粘着性樹脂組成物の硬化物のガラス転移温度は、−１０℃〜３０℃であることが好ましく、−１０℃〜１０℃であることがより好ましい。また、ガラス転移温度の測定方法は、例えば、広域動的粘弾性測定装置を用いた方法等が挙げられる。
【００６９】
本実施形態の粘着性樹脂組成物及び本実施形態の画像表示装置用粘着シートは、各種画像表示装置に適用することができる。
【００７０】
＜画像表示装置＞
次に、上記本実施形態の粘着性樹脂組成物又は画像表示装置用粘着シートを用いた本実施形態の画像表示装置について説明する。本実施形態の画像表示装置は、粘着層を備え、当該粘着層は、上記本実施形態の粘着性樹脂組成物又は上記本実施形態の画像表示装置用粘着シートを用いて形成されたものである。
【００７１】
画像表示装置としては、プラズマディスプレイ（ＰＤＰ）、液晶ディスプレイ（ＬＣＤ）、陰極線管（ＣＲＴ）、電界放出ディスプレイ（ＦＥＤ）、有機ＥＬディスプレイ（ＯＬＥＤ）、電子ペーパー（ＥＰ）等が挙げられる。本実施形態の粘着性樹脂組成物及び画像表示装置用粘着シートは、例えば、前記画像表示装置の反射防止層、防汚層、色素層、ハードコート層等の機能性を有する機能層、これらの機能層をポリエチレンフィルム、ポリエステルフィルム等の基材フィルム等の光学フィルタ基材に製膜若しくは積層した多層物、ガラス、アクリル樹脂、ポリカーボネート等の透明保護基板、又はこれらの透明保護基板に各種機能を有する機能層を製膜若しくは積層した多層物などを、組み合わせて貼り合わせるために使用することができる。また、このような多層物と組み合わせた光学フィルタとして使用することもできる。本実施形態の粘着性樹脂組成物を用いて粘着層を形成する場合には、例えば、本実施形態の粘着性樹脂組成物を上記のような多層物等の被着体に塗布又は充填してから硬化することにより、粘着層を形成することができる。本実施形態の画像表示装置用粘着シートを用いて粘着層を形成する場合には、例えば、ロールラミネート、真空貼合機、枚葉貼合機等を用いて本実施形態の画像表示装置用粘着シートにおける粘着層を上記のような多層物等の被着体に転写して積層することにより、粘着層を形成することができる。
【００７２】
前記反射防止層は、可視光反射率が５％以下となる反射防止性を有している層であればよく、透明なプラスチックフィルム等の透明基材に既知の反射防止方法で処理された層を用いることができる。
【００７３】
前記防汚層は、表面に汚れがつきにくくするためのものであればよく、既知の層を使用することができる。表面張力を下げるために、フッ素系樹脂又はシリコーン系樹脂等の層を使用することができる。
【００７４】
前記色素層は、色純度を高めるために使用されるものであり、液晶表示装置等の画像表示装置から発する光の色純度が低い場合に不要な光を低減するために使用される。色素層は、不要な部分の光を吸収する色素を樹脂に溶解させ、ポリエチレンフィルム、ポリエステルフィルム等の基材フィルムに製膜又は積層することにより得られる。
【００７５】
前記ハードコート層は、表面硬度を高くするために使用される。ハードコート層としては、ウレタンアクリレート、エポキシアクリレート等のアクリル樹脂及びエポキシ樹脂などをポリエチレンフィルム等の基材フィルムに製膜又は積層したものを使用することができる。同様に表面硬度を高めるために、ガラス、アクリル樹脂、ポリカーボネート等の透明保護基板又はこれらの基板にハードコート層を製膜又は積層したものを使用することもできる。
【００７６】
本実施形態の粘着性樹脂組成物及び画像表示装置用粘着シートは、偏光板に製膜又は積層して使用することができる。この場合、偏光板の視認側に製膜又は積層することもでき、その反対側に製膜又は積層することもできる。
【００７７】
偏光板の視認側に粘着層を備える場合には、粘着層の視認側に反射防止層、防汚層、ハードコート層等を更に備えてもよい。偏光板と液晶セルとの間に粘着層を備える場合には、偏光板の視認側に機能性を有する層を更に備えてもよい。
【００７８】
本実施形態の画像表示装置において、粘着層は、画像表示装置の構成上、粘着層が適用可能であれば、配置される位置に特に制限はないが、画像表示装置の画像表示パネルと視認側最前面の保護板（前面板）との間であって、視認側の適切な位置に配置されることが好ましい。具体的には、画像表示パネルと保護板との間に配置されることが好ましい。また、タッチパネルを画像表示装置に組み合わせた画像表示装置においては、粘着層は、タッチパネルと画像表示パネルとの間及び／又はタッチパネルと前記保護板との間に配置されることが好ましい。画像表示パネルとは、液晶パネル、有機ＥＬパネル等を含むものである。
【００７９】
図１は、本実施形態の画像表示装置の一例を示す断面模式図である。図１に示すようなタッチパネルを内蔵した液晶表示装置１０は、保護板１、タッチパネル２、偏光板３、液晶セル４で構成されており、また、保護板１とタッチパネル２との間に粘着層５が配置され、タッチパネル２と偏光板３との間に粘着層６が更に配置されている。なお、前記粘着層５及び／又は粘着層６は、上記本実施形態の粘着性樹脂組成物又は画像表示装置用粘着シートを用いて形成されたものである。
【００８０】
画像表示装置の保護板は、一般的な光学用透明基板を使用することができる。具体的には、ガラス板、石英等の無機物の板、アクリル樹脂板、ポリカーボネート板、ポリエチレンテレフタレート板等のプラスチック（有機物）板、厚手のポリエステルシート等の樹脂シートなどが挙げられる。
【００８１】
画像表示装置が液晶表示装置の場合、液晶セルは、一般的な液晶セルを使用することができる。液晶セルは、液晶の制御方法により、ＴＮ、ＳＴＮ、ＶＡ、ＩＰＳ等に分けられるが、いずれの制御方法を使用した液晶セルでも使用することができる。
【実施例】
【００８２】
以下、実施例により本発明を説明する。なお、本発明はこれらの実施例に限定されるものではない。
【００８３】
［製造例１］
＜（Ａ）（メタ）アクリル酸系誘導体ポリマーの合成＞
冷却管、温度計、攪拌装置、滴下漏斗及び窒素導入管の付いた反応容器に、初期モノマーとして２−エチルヘキシルアクリレート８４．０ｇ及び２−ヒドロキシエチルアクリレート３６．０ｇと、メチルエチルケトン１５０．０ｇとをとり、１００ｍＬ／分の風量で窒素置換しながら、１５分間で常温（２５℃）から７０℃まで加熱した。
【００８４】
その後、７０℃に保ちながら、追加モノマーとして、２−エチルヘキシルアクリレート２１．０ｇ及び２−ヒドロキシエチルアクリレート９．０ｇを使用し、これら追加モノマーにラウロイルパーオキシド１．０ｇを溶解した溶液を準備し、この溶液を６０分間かけて滴下した。滴下終了後、更に２時間反応させた。
【００８５】
続いて、メチルエチルケトンを留去することにより、２−エチルヘキシルアクリレートと２−ヒドロキシエチルアクリレートとの共重合体（重量平均分子量１５０，０００）を得た（以下、この共重合体を「アクリル酸系誘導体ポリマー」とする）。
【００８６】
なお、重量平均分子量の測定は、テトラヒドロフラン（ＴＨＦ）を溶媒としたゲルパーミエーションクロマトグラフィーを使用して行い、下記の装置及び測定条件を用いて標準ポリスチレンの検量線を使用して決定した。
装置：株式会社日立製作所
ＲＩ検出器：Ｌ−３３５０
使用溶媒：ＴＨＦ
カラム：日立化成株式会社製  Ｇｅｌｐａｃ  ＧＬ−Ｒ４２０＋Ｒ４３０＋Ｒ４４０
カラム温度：４０℃
流量：２．０ｍＬ／分
【００８７】
［製造例２］
＜（Ｃ）２官能の（メタ）アクリロイル基を有する架橋剤の合成＞
冷却管、温度計、攪拌装置、滴下漏斗及び空気注入管の付いた反応容器に、ポリプロピレングリコール（分子量２，０００）２２３.１２ｇ、ラクトン変性ヒドロキシエチルアクリレート７６.２９ｇ、２−エチルヘキシルアクリレート９９.６８ｇ、重合禁止剤としてｐ−メトキシフェノール０.１２ｇ、及び触媒としてジブチル錫ジラウレート０.５ｇを取り、空気を流しながら７５℃に昇温後、７５℃で攪拌しつつイソホロンジイソシアネート４９.３５ｇを２時間かけて均一滴下し、反応を行った。
【００８８】
滴下終了後、５時間反応させたところで、更に２−ヒドロキシエチルアクリレート４４.８５ｇを追加し、１時間反応させた。ＩＲ測定（測定波数：２２７０ｃｍ−１）の結果、イソシアネートが消失したことを確認して反応を終了し、ポリプロピレングリコールに由来する構造単位とイソホロンジイソシアネートに由来する構造単位を繰り返し単位として有し、両末端に重合性不飽和結合を有するポリウレタンジアクリレート（重量平均分子量８,５００）を得た。
【００８９】
＜粘着性樹脂組成物の調製及び画像表示装置用粘着シートの作製＞
（実施例１）
製造例１で得られたアクリル酸系誘導体ポリマー８８．７５質量部、製造例２で得られたポリウレタンジアクリレート４．８５質量部、２−エチルヘキシルアクリレート（２−ＥＨＡ）４．１３質量部、ヒドロキシエチルアクリレート（ＨＥＡ）１．３６質量部、アクリロイルモルホリン（ＡＣＭＯ）０．４１質量部、１−ヒドロキシシクロヘキシルフェニルケトン（Ｉ−１８４）０．５質量部（Ｉｒｇａｃｕｒｅ−１８４、ＢＡＳＦジャパン株式会社製、商品名）、及び１，２，３−ベンゾトリアゾール０．０５質量部（商品名「ＶＥＲＺＯＮＥ  Ｃｒｙｓｔａｌ＃１２０」、大和化成株式会社製）を取り、これらを攪拌して混合することで、常温で液状の粘着性樹脂組成物を得た。
【００９０】
ポリエチレンテレフタレートフィルムに上記得られた粘着性樹脂組成物を滴下し、更に同様のポリエチレンテレフタレートフィルムをその上から被せ、ローラーにて粘着性樹脂組成物をシート状に塗布した。紫外線照射装置（アイグラフィックス株式会社製、アイドルフィン３０００、ハイパワーメタルハライドランプ）を用いて、紫外線を２Ｊ／ｃｍ２照射し、粘着性樹脂組成物を硬化させ、ポリエチレンテレフタレートフィルムで粘着性樹脂組成物の硬化物（粘着層）を挟んだ透明な画像表示装置用粘着シートを得た。粘着層の厚さは１５０μｍとなるように調整した。
【００９１】
（実施例２〜７及び比較例１）
下記表１に示す各成分を同表に示す量で配合した以外は、実施例１と同様にして粘着シートを得た。なお、表１中、配合量を表す数値の単位は、質量部である。
【００９２】
【表１】
2017110062.tif 000003
【００９３】
＜評価＞
各実施例及び比較例で得られた粘着シートについて、以下の（１）〜（４）の評価を行った。
【００９４】
（１）ピール強度
作製した粘着シートを幅１０ｍｍ、長さ８０ｍｍの寸法に切り出し、該粘着シートの片面におけるポリエチレンテレフタレートフィルムを剥離し、幅２５ｍｍ、長さ１００ｍｍの寸法の白板ガラスに、ハンドローラーを用いて（圧着温度：２５℃、荷重：５００ｇｆ）、白板ガラスに粘着層が接するように粘着シートを貼合わせた。次いで、該粘着シートのもう一方の面におけるポリエチレンテレフタレートフィルムを剥離し、ポリエチレンテレフタレートフィルム（東洋紡株式会社製、商品名：コスモシャインＡ４１００）を幅１５ｍｍ、長さ１５０ｍｍの寸法に切り出し、当該ポリエチレンテレフタレートフィルムが粘着層に接するように粘着シートに貼合わせ、白板ガラス及びポリエチレンテレフタレートフィルムで粘着層を挟んだサンプルを作製した。引張試験機（株式会社オリエンテック製、商品名ＲＴＣ−１２１０）を用いて、８５℃の温度環境下、引き剥がし角度１８０°、引き剥がし速度３００ｍｍ／分でサンプルからポリエチレンテレフタレートフィルムを引き剥がし、ピール強度を測定した。
【００９５】
（２）光学特性
（Ａ）Ｌ＊、ａ＊、ｂ＊の測定
作製した粘着シートを幅４０ｍｍ、長さ１００ｍｍの寸法に切り出し、該粘着シートの片面におけるポリエチレンテレフタレートフィルムを剥離し、幅５０ｍｍ×長さ１００ｍｍ×厚さ３ｍｍの寸法のガラス基板（白板ガラス）に、ハンドローラーを用いて（圧着温度：２５℃、荷重：５００ｇｆ）、白板ガラスに粘着層が接するように粘着シートを貼合した。次いで、粘着シートのもう一方の面におけるポリエチレンテレフタレートフィルムを剥離し、粘着層面を光源側として分光測色計（日本電色工業株式会社製、ＳＱ−２０００［商品名］）を用いてＬ＊、ａ＊、ｂ＊の値を測定した。
【００９６】
（Ｂ）濁度（ヘイズ）の測定
作製した粘着シートを幅４０ｍｍ、長さ１００ｍｍの寸法に切り出し、該粘着シートの片面におけるポリエチレンテレフタレートフィルムを剥離し、幅５０ｍｍ×長さ１００ｍｍ×厚さ３ｍｍの寸法のガラス基板（白板ガラス）に、ハンドローラーを用いて（圧着温度：２５℃、荷重：５００ｇｆ）、白板ガラスに粘着層が接するように粘着シートを貼合わせた。次いで、粘着シートのもう一方の面におけるポリエチレンテレフタレートフィルムを剥離し、粘着層面を光源側として濁度計（日本電色工業株式会社製、ＮＤＨ−５０００[商品名］）を用いて、ＪＩＳ  Ｋ  ７１３６に準じてヘイズを測定した。
ヘイズ（％）＝（Ｔｄ／Ｔｔ）×１００
Ｔｄ：拡散透過率  Ｔｔ：全光線透過率
【００９７】
（３）耐金属腐食性（腐食防止能）
ポリエチレンテレフタレート基材（ジオマテック株式会社製、厚さ１００μｍ）の一方の面に銅層を設けたフィルム（以下、「銅フィルム」と称する場合がある）を用意した。作製した粘着シートを幅１２ｍｍ、長さ１１０ｍｍの寸法に切り出し、該粘着シートの片面におけるポリエチレンテレフタレートフィルムを剥離し、ハンドローラーを用いて（圧着温度：２５℃、荷重：５００ｇｆ）、銅フィルムにおける銅層に粘着層が接するように粘着シートを銅フィルムに貼合わせた。その後、オートクレーブによる処理（加熱温度：３０℃、圧力：０．３ＭＰａ）を１０分間行い、評価サンプルとした。
【００９８】
上記評価サンプルにおける銅層のシート抵抗値を測定する装置として、デジタルマルチメーター（商品名「Ｕ１１５２Ｂ」、Ｋｅｙｓｉｇｈｔ  ｔｅｃｈｎｏｌｏｇｉｅｓ社製）を用いた。２５℃の環境下で、上記評価サンプルのシート抵抗値（初期シート抵抗値：Ｒ０）を測定し、目視にて銅の色を観察した。
【００９９】
測定後、上記評価サンプルを８５℃、８５％ＲＨの環境下に２４０ｈ投入した。取り出し後、３時間２５℃の環境下に放置し、その後２５℃の環境下で、シート抵抗値（試験後シート抵抗値：Ｒ１）を測定し、目視にて初期からの銅の色変化を観察した。
【０１００】
上記初期シート抵抗値（Ｒ０）と試験後シート抵抗値（Ｒ１）から、シート抵抗値の上昇率を以下の計算式で求め、以下の評価基準に従って、耐金属腐食性（防錆性）を評価した。
抵抗上昇率Ｔ（％）＝（Ｒ１−Ｒ０）／Ｒ０×１００
（評価基準）
Ａ：抵抗上昇率が１２０％未満且つＣｕ変色なし（Ｃｕ腐食防止能が良好であると判断）。
Ｂ：抵抗上昇率が１２０％以上１５０％未満且つＣｕ変色なし（Ｃｕ腐食防止能を有すると判断）。
Ｃ：抵抗上昇率が１５０％以上又はＣｕ変色あり（Ｃｕ腐食防止能を有しないと判断）。
【産業上の利用可能性】
【０１０１】
本発明の粘着性樹脂組成物及び本発明の画像表示装置用粘着シートを用いることで、耐衝撃性を有し、接着信頼性、透明性、及び腐食防止効果に優れる画像表示装置を提供することができる。また、本発明によれば、防錆膜の形成が不要であるため、画像表示装置の製造工程が削減される結果、コストが低減され、歩留まりが向上することができる。そのため、本発明の粘着性樹脂組成物及び画像表示装置用粘着シートは、液晶ディスプレイ（ＬＣＤ）等の画像表示装置、タッチパネル等の情報入力ユニットを内蔵した画像表示装置、特にタッチパネル用途に有用である。
【符号の説明】
【０１０２】
１…保護板、２…タッチパネル、３…偏光板、４…液晶セル、５…保護板とタッチパネルとを貼合わせるための粘着層、６…タッチパネルと偏光板とを貼合わせるための粘着層、１０…液晶表示装置。
【図１】
2017110062.tif 000004